(57)【要約】【課題】  燃料電池等に使用するのに十分な高いプロトン伝導性を有するとともに、耐熱性、耐薬品性及び機械的強度に優れた固体高分子電解質（複合）膜を提供する。【解決手段】  (A) 分子内に１個以上のリン酸基と１個以上のエチレン性不飽和結合とを有するリン酸基含有不飽和単量体、及び(B) 分子内に１個以上のフッ素基と１個以上のエチレン性不飽和結合とを有するフッ素基含有不飽和単量体を共重合してなり、前記フッ素基含有不飽和単量体が、(B-1) エチレン性不飽和結合を１個有するフッ素基含有オレフィン系不飽和単量体、及び(B-2) エチレン性不飽和結合を２個有するフッ素基含有ジエン系不飽和単量体からなる群から選ばれた少なくとも一種を含む固体高分子電解質を有する（複合）膜は、プロトン伝導性が高く、プロトン伝導性の温度依存性が低く、かつ耐溶剤性に優れている。【選択図】  なし【特許請求の範囲】
【請求項１】
(A) 分子内に１個以上のリン酸基と１個以上のエチレン性不飽和結合とを有するリン酸基含有不飽和単量体、及び
(B) 分子内に１個以上のフッ素基と１個以上のエチレン性不飽和結合とを有するフッ素基含有不飽和単量体
を共重合してなる固体高分子電解質膜であって、前記フッ素基含有不飽和単量体が、(B-1) エチレン性不飽和結合を１個有するフッ素基含有オレフィン系不飽和単量体、及び(B-2) エチレン性不飽和結合を２個有するフッ素基含有ジエン系不飽和単量体からなる群から選ばれた少なくとも一種を含むことを特徴とする固体高分子電解質膜。
【請求項２】
請求項１に記載の固体高分子電解質膜において、前記リン酸基含有不飽和単量体は、分子内に１個の酸性リン酸基と１個のエチレン性不飽和結合とを有するリン酸基含有不飽和単量体(I)、及び／又は分子内に１個の酸性リン酸基と２個のエチレン性不飽和結合とを有するリン酸基含有不飽和単量体(II)であることを特徴とする固体高分子電解質膜。
【請求項３】
請求項２に記載の固体高分子電解質膜において、前記リン酸基含有不飽和単量体(I)は、下記一般式(1)：
【化１】
2005011790.tif 000038
（ただしR1は水素又はアルキル基であり、R2は水素又は置換もしくは無置換のアルキル基であり、nは１〜６の整数である。）により表されることを特徴とする固体高分子電解質膜。
【請求項４】
請求項３に記載の固体高分子電解質膜において、R1はH又はCH3であり、R2はH、CH3又はCH2Clであることを特徴とする固体高分子電解質膜。
【請求項５】
請求項３又は４に記載の固体高分子電解質膜において、前記リン酸基含有不飽和単量体(I)のリン酸基はアミン塩又はアンモニウム塩を形成していることを特徴とする固体高分子電解質膜。
【請求項６】
請求項２〜５のいずれかに記載の固体高分子電解質膜において、前記リン酸基含有不飽和単量体(II)は、下記一般式(2)：
【化２】
2005011790.tif 000039
（ただしR3及びR6はそれぞれ独立に水素又はアルキル基であり、R4及びR5はそれぞれ独立に水素又は置換もしくは無置換のアルキル基であり、m及びkはそれぞれ独立に１〜６の整数である。）により表されることを特徴とする固体高分子電解質膜。
【請求項７】
請求項６に記載の固体高分子電解質膜において、R3及びR6はそれぞれ独立にH又はCH3であり、R4及びR5はそれぞれ独立にH、CH3又はCH2Clであることを特徴とする固体高分子電解質膜。
【請求項８】
請求項１〜７のいずれかに記載の固体高分子電解質膜において、前記フッ素基含有オレフィン系不飽和単量体は下記一般式(3)：
【化３】
2005011790.tif 000040
（ただしRf1は１個以上のフッ素基を含有する１価の有機基であり、X1、X2及びX3はそれぞれ独立に水素又はフッ素基である。）又は下記一般式(4)：
【化４】
2005011790.tif 000041
（ただしRf2、Rf3及びRf4はそれぞれ独立に少なくとも１個の水素基がフッ素基により置換されたメチル基又はフッ素基であり、X4はフッ素基、その他のハロゲン、少なくとも１個の水素基がフッ素基により置換されたメチル基、アルコキシ基、フッ素基含有アルコキシ基、アルキル基又は水素である。）により表され、前記フッ素基含有ジエン系不飽和単量体は下記一般式(5)：
【化５】
2005011790.tif 000042
（ただしRf5は１個以上のフッ素基を含有する２価の有機基であり、X5、X6、X7、X8、X9及びX10はそれぞれ独立に水素又はフッ素基である。）により表されることを特徴とする固体高分子電解質膜。
【請求項９】
請求項1〜８のいずれかに記載の固体高分子電解質膜において、前記フッ素基含有オレフィン系不飽和単量体は、ヘキサフルオロプロペン、（パーフルオロブチル）エチレン、（パーフルオロヘキシル）エチレン及び（パーフルオロオクチル）エチレンからなる群から選ばれた少なくとも一種であり、前記フッ素基含有ジエン系不飽和単量体は1,4-ジビニル（パーフルオロブチレン）、1,6-ジビニル（パーフルオロヘキシレン）及び1,8-ジビニル（パーフルオロオクチレン）からなる群から選ばれた少なくとも一種であることを特徴とする固体高分子電解質膜。
【請求項１０】
請求項１〜９のいずれかに記載の固体高分子電解質膜において、前記リン酸基含有不飽和単量体と前記フッ素基含有オレフィン系不飽和単量体との配合割合はモル比で（前記リン酸基含有不飽和単量体）／（前記フッ素基含有オレフィン系不飽和単量体）＝１／0.05〜１／１であり、前記リン酸基含有不飽和単量体と前記フッ素基含有ジエン系不飽和単量体との配合割合はモル比で（前記リン酸基含有不飽和単量体）／（前記フッ素基含有ジエン系不飽和単量体）＝１／0.01〜１／0.2であることを特徴とする固体高分子電解質膜。
【請求項１１】
請求項１〜10のいずれかに記載の固体高分子電解質膜において、前記フッ素基含有不飽和単量体は、前記フッ素基含有オレフィン系不飽和単量体及び／又は前記フッ素基含有ジエン系不飽和単量体に対して、少なくとも１個の水素基がフッ素基により置換されたメチル基又はフッ素基をα位に有するフッ素基含有（メタ）アクリル酸エステル類(I)、及び／又は少なくとも一個のフッ素基を有するフッ素基含有（メタ）アクリル酸類を添加した混合組成物であることを特徴とする固体高分子電解質膜。
【請求項１２】
請求項11に記載の固体高分子電解質膜において、前記フッ素基含有（メタ）アクリル酸エステル類(I)は下記一般式(6)：
【化６】
2005011790.tif 000043
（ただしRf6は少なくとも１個の水素基がフッ素基により置換されたメチル基又はフッ素基であり、R7は１個以上のフッ素基を含有する１価の有機基又は１価の炭化水素基である。）により表され、前記フッ素基含有（メタ）アクリル酸類は下記一般式(7)：
【化７】
2005011790.tif 000044
（ただしRf7は少なくとも１個の水素基がフッ素基により置換されたメチル基又はフッ素基である。）により表されることを特徴とする固体高分子電解質膜。
【請求項１３】
請求項11又は12に記載の固体高分子電解質膜において、前記フッ素基含有（メタ）アクリル酸エステル類(I)はターシャリーブチル−α−（トリフルオロメチル）アクリレートであり、前記フッ素基含有（メタ）アクリル酸類はα−（トリフルオロメチル）アクリル酸であることを特徴とする固体高分子電解質膜。
【請求項１４】
請求項１〜13のいずれかに記載の固体高分子電解質膜において、分子内に１個以上のエチレン性不飽和結合を有する他の不飽和単量体も共重合成分として含むことを特徴とする固体高分子電解質膜。
【請求項１５】
請求項２〜14のいずれかに記載の固体高分子電解質膜において、前記リン酸基含有不飽和単量体(I)と前記リン酸基含有不飽和単量体(II)とを共重合成分として含み、［前記リン酸基含有不飽和単量体（I）］／［前記リン酸基含有不飽和単量体(II)］のモル比は１／0.1 〜１／２であることを特徴とする固体高分子電解質膜。
【請求項１６】
(A) 分子内に１個以上のリン酸基と１個以上のエチレン性不飽和結合とを有するリン酸基含有不飽和単量体を重合してなるリン酸基含有重合体、及び
(B) 分子内に１個以上のフッ素基と１個以上のエチレン性不飽和結合とを有するフッ素基含有不飽和単量体を重合してなるフッ素基含有重合体
を含む組成物からなり、前記フッ素基含有不飽和単量体が、(B-1) エチレン性不飽和結合を１個有するフッ素基含有オレフィン系不飽和単量体、及び(B-2) エチレン性不飽和結合を２個有するフッ素基含有ジエン系不飽和単量体からなる群から選ばれた少なくとも一種を含むことを特徴とする固体高分子電解質膜。
【請求項１７】
請求項16に記載の固体高分子電解質膜において、前記リン酸基含有重合体を有する層、及び前記フッ素基含有重合体を有する層を含む積層体からなり、前記フッ素基含有重合体層は前記リン酸基含有重合体層の表面の少なくとも一部に形成されていることを特徴とする固体高分子電解質膜。
【請求項１８】
請求項16又は17に記載の固体高分子電解質膜において、前記リン酸基含有不飽和単量体は、分子内に１個の酸性リン酸基と１個のエチレン性不飽和結合とを有するリン酸基含有不飽和単量体(I)、及び／又は分子内に１個の酸性リン酸基と２個のエチレン性不飽和結合とを有するリン酸基含有不飽和単量体(II)であることを特徴とする固体高分子電解質膜。
【請求項１９】
請求項18に記載の固体高分子電解質膜において、前記リン酸基含有不飽和単量体(I)は、下記一般式(1)：
【化８】
2005011790.tif 000045
（ただしR1は水素又はアルキル基であり、R2は水素又は置換もしくは無置換のアルキル基であり、nは１〜６の整数である。）により表されることを特徴とする固体高分子電解質膜。
【請求項２０】
請求項19に記載の固体高分子電解質膜において、R1はH又はCH3であり、R2はH、CH3又はCH2Clであることを特徴とする固体高分子電解質膜。
【請求項２１】
請求項19又は20に記載の固体高分子電解質膜において、前記リン酸基含有不飽和単量体(I)のリン酸基はアミン塩又はアンモニウム塩を形成していることを特徴とする固体高分子電解質膜。
【請求項２２】
請求項18〜21のいずれかに記載の固体高分子電解質膜において、前記リン酸基含有不飽和単量体(II)は、下記一般式(2)：
【化９】
2005011790.tif 000046
（ただしR3及びR6はそれぞれ独立に水素又はアルキル基であり、R4及びR5はそれぞれ独立に水素又は置換もしくは無置換のアルキル基であり、m及びkはそれぞれ独立に１〜６の整数である。）により表されることを特徴とする固体高分子電解質膜。
【請求項２３】
請求項22に記載の固体高分子電解質膜において、R3及びR6はそれぞれ独立にH又はCH3であり、R4及びR5はそれぞれ独立にH、CH3又はCH2Clであることを特徴とする固体高分子電解質膜。
【請求項２４】
請求項16〜23のいずれかに記載の固体高分子電解質膜において、前記フッ素基含有オレフィン系不飽和単量体は下記一般式(3)：
【化１０】
2005011790.tif 000047
（ただしRf1は１個以上のフッ素基を含有する１価の有機基であり、X1、X2及びX3はそれぞれ独立に水素又はフッ素基である。）又は下記一般式(4)：
【化１１】
2005011790.tif 000048
（ただしRf2、Rf3及びRf4はそれぞれ独立に少なくとも１個の水素基がフッ素基により置換されたメチル基又はフッ素基であり、X4はフッ素基、その他のハロゲン、少なくとも１個の水素基がフッ素基により置換されたメチル基、アルコキシ基、フッ素基含有アルコキシ基、アルキル基又は水素である。）により表され、前記フッ素基含有ジエン系不飽和単量体は下記一般式(5)：
【化１２】
2005011790.tif 000049
（ただしRf5は１個以上のフッ素基を含有する２価の有機基であり、X5、X6、X7、X8、X9及びX10はそれぞれ独立に水素又はフッ素基である。）により表されることを特徴とする固体高分子電解質膜。
【請求項２５】
請求項16〜24のいずれかに記載の固体高分子電解質膜において、前記フッ素基含有オレフィン系不飽和単量体は、ヘキサフルオロプロペン、（パーフルオロブチル）エチレン、（パーフルオロヘキシル）エチレン及び（パーフルオロオクチル）エチレンからなる群から選ばれた少なくとも一種であり、前記フッ素基含有ジエン系不飽和単量体は1,4-ジビニル（パーフルオロブチレン）、1,6-ジビニル（パーフルオロヘキシレン）及び1,8-ジビニル（パーフルオロオクチレン）からなる群から選ばれた少なくとも一種であることを特徴とする固体高分子電解質膜。
【請求項２６】
請求項16〜25のいずれかに記載の固体高分子電解質膜において、前記フッ素基含有不飽和単量体は、前記フッ素基含有オレフィン系不飽和単量体及び／又は前記フッ素基含有ジエン系不飽和単量体に対して、少なくとも一個のフッ素基を有するフッ素基含有（メタ）アクリル酸エステル類(II)、及び／又は少なくとも一個のフッ素基を有するフッ素基含有（メタ）アクリル酸類を添加した混合組成物であることを特徴とする固体高分子電解質膜。
【請求項２７】
請求項26に記載の固体高分子電解質膜において、前記フッ素基含有（メタ）アクリル酸エステル類(II)は下記一般式(8)：
【化１３】
2005011790.tif 000050
（ただしR8は水素、フッ素基、少なくとも１個の水素基がフッ素基により置換されたメチル基又はメチル基であり、R9は１個以上のフッ素基を含有する１価の有機基又は１価の炭化水素基であり、R8及び／又はR9がフッ素基を含有する。）により表され、前記フッ素基含有（メタ）アクリル酸類は下記一般式(7)：
【化１４】
2005011790.tif 000051
（ただしRf7は少なくとも１個の水素基がフッ素基により置換されたメチル基又はフッ素基である。）により表されることを特徴とする固体高分子電解質膜。
【請求項２８】
請求項26又は27に記載の固体高分子電解質膜において、前記フッ素基含有（メタ）アクリル酸エステル類(II)は、2,2,2-トリフルオロエチルメタクリレート及び／又はターシャリーブチル−α−（トリフルオロメチル）アクリレートであり、前記フッ素基含有（メタ）アクリル酸類はα−（トリフルオロメチル）アクリル酸であることを特徴とする固体高分子電解質膜。
【請求項２９】
請求項18〜28のいずれかに記載の固体高分子電解質膜において、前記リン酸基含有重合体は、前記リン酸基含有不飽和単量体(I)及び／又は前記リン酸基含有不飽和単量体(II)と、分子内に１個以上のエチレン性不飽和結合を有する他の不飽和単量体とを共重合してなることを特徴とする固体高分子電解質膜。
【請求項３０】
請求項18〜29のいずれかに記載の固体高分子電解質膜において、前記リン酸基含有重合体は、前記リン酸基含有不飽和単量体(I)と前記リン酸基含有不飽和単量体(II)とを重合成分として含み、［前記リン酸基含有不飽和単量体（I）］／［前記リン酸基含有不飽和単量体(II)］のモル比は１／0.1 〜１／２であることを特徴とする固体高分子電解質膜。
【請求項３１】
請求項16〜30のいずれかに記載の固体高分子電解質膜を製造する方法において、分子内に１個以上のリン酸基と１個以上のエチレン性不飽和結合とを有するリン酸基含有不飽和単量体を流延した後重合し、得られたリン酸基含有重合体膜の少なくとも一面に、(B-1) エチレン性不飽和結合を１個有するフッ素基含有オレフィン系不飽和単量体、及び(B-2) エチレン性不飽和結合を２個有するフッ素基含有ジエン系不飽和単量体からなる群から選ばれた少なくとも一種を含むフッ素基含有不飽和単量体を塗布した後、前記フッ素基含有不飽和単量体を重合することを特徴とする方法。
【請求項３２】
請求項31に記載の固体高分子電解質膜を製造する方法において、前記リン酸基含有重合体膜に、前記フッ素基含有不飽和単量体を含む溶液又は分散液を塗布した後、前記フッ素基含有不飽和単量体を重合することを特徴とする方法。
【請求項３３】
請求項31又は32に記載の固体高分子電解質膜を製造する方法において、前記フッ素基含有不飽和単量体に光重合開始剤を添加した後、前記リン酸基含有重合体膜に塗布し、少なくとも塗布面を紫外線透過性板で覆い、紫外線を照射することにより前記フッ素基含有不飽和単量体を重合することを特徴とする方法。
【請求項３４】
請求項１〜30のいずれかに記載の固体高分子電解質膜に、さらに補強材を備えたことを特徴とする固体高分子電解質複合膜。
【請求項３５】
請求項34に記載の固体高分子電解質複合膜において、前記補強材が無機質又は有機質の繊維からなることを特徴とする固体高分子電解質複合膜。
【請求項３６】
請求項35に記載の固体高分子電解質複合膜において、前記補強材が織布、不織布又は紙であることを特徴とする固体高分子電解質複合膜。
【請求項３７】
請求項34に記載の固体高分子電解質複合膜において、前記補強材が樹脂フィルムであることを特徴とする固体高分子電解質複合膜。
【請求項３８】
請求項37に記載の固体高分子電解質複合膜において、前記樹脂フィルムが微多孔性であることを特徴とする固体高分子電解質複合膜。
【請求項３９】
請求項34〜38のいずれかに記載の固体高分子電解質複合膜を製造する方法において、分子内に１個以上のリン酸基と１個以上のエチレン性不飽和結合とを有するリン酸基含有不飽和単量体を、補強材に含浸させるか塗布した後、前記リン酸基含有不飽和単量体を重合し、得られたリン酸基含有重合体複合膜の少なくとも一面に、(B-1) エチレン性不飽和結合を１個有するフッ素基含有オレフィン系不飽和単量体、及び(B-2) エチレン性不飽和結合を２個有するフッ素基含有ジエン系不飽和単量体からなる群から選ばれた少なくとも一種を含むフッ素基含有不飽和単量体を塗布した後、前記フッ素基含有不飽和単量体を重合することを特徴とする方法。
【請求項４０】
請求項39に記載の固体高分子電解質複合膜を製造する方法において、前記リン酸基含有重合体複合膜に、前記フッ素基含有不飽和単量体を含む溶液又は分散液を塗布した後、前記フッ素基含有不飽和単量体を重合することを特徴とする方法。
【請求項４１】
請求項39又は40に記載の固体高分子電解質複合膜を製造する方法において、前記フッ素基含有不飽和単量体に光重合開始剤を添加した後、前記リン酸基含有重合体複合膜に塗布し、少なくとも塗布面を紫外線透過性板で覆い、紫外線を照射することにより前記フッ素基含有不飽和単量体を重合することを特徴とする方法。
【請求項４２】
請求項１〜30のいずれかに記載の固体高分子電解質膜を用いた燃料電池。
【請求項４３】
請求項34〜38のいずれかに記載の固体高分子電解質複合膜を用いた燃料電池。
【発明の詳細な説明】
【技術分野】
【０００１】
本発明は、一次電池、二次電池、燃料電池等の電解質膜、表示素子、各種センサー、信号伝達媒体、固体コンデンサー、イオン交換膜等に好適な固体高分子電解質（複合）膜及びその用途に関し、特に耐溶剤性、耐熱性及び機械的強度に優れ、広い温度範囲及び湿度範囲にわたり高いプロトン伝導性を示す固体高分子電解質（複合）膜及びその用途に関する。
【背景技術】
【０００２】
固体高分子電解質材料として、いわゆる陽イオン交換樹脂に属するポリマー、例えば、ポリスチレンスルホン酸、ポリビニルスルホン酸、パーフルオロスルホン酸ポリマー、パーフルオロカルボン酸ポリマー［Polymer Preprints, Japan Vol. 42, No. 7, pp. 2490 〜2492 (1993), Polymer Preprints, Japan Vol. 43, No. 3, pp. 735 〜736 (1994), Polymer Preprints, Japan Vol. 42, No. 3, p. 730 (1993)］ 等が報告されている。
【０００３】
特に側鎖にスルホン酸基を有する固体高分子材料は、特定のイオンと強固に結合したり、陽イオン又は陰イオンを選択的に透過したりする性質を有しているので、粒子状、繊維状又は膜状に成形して、電気透析膜、拡散透析膜、電池隔膜等、各種の用途に利用されている。中でもNafion（DuPont社製）の商標で知られるパーフルオロ骨格の側鎖にスルホン酸基を有するフッ素系高分子電解質膜は耐熱性及び耐溶剤性に優れ、苛酷な条件下での使用に耐える電解質膜として実用化されている。しかし上記のようなフッ素系電解質膜は非常に高価であるという問題を抱えている。
【０００４】
これらの従来技術に対し、本発明者らは、リン酸基を含む（メタ）アクリル酸エステル類を重合、又はこれと共重合し得るエチレン性不飽和単量体と共重合して得られるリン酸基含有重合体を溶液にし、キャスト製膜してプロトン伝導性固体高分子電解質膜を調製することを提案した（特開2001-114834号：特許文献１）。特許文献１の固体高分子電解質は比較的安価に提供することができるだけでなく、得られるキャスト膜は耐熱性に優れており、広い温度範囲及び湿度範囲にわたり高いプロトン伝導性を示す点で従来の固体高分子材料と一線を画すものであった。
【０００５】
また特開2002-83514号（特許文献２）は、リン酸基、ホスホン酸基又はホスフィン酸基を側鎖に有するポリマーを多孔質膜の空孔内に担持させてなるプロトン伝導性膜を提案している。特許文献２のプロトン伝導性膜は、リン酸基、ホスホン酸基又はホスフィン酸基を側鎖に有するモノマーを、多孔質膜の空孔内で重合させることにより調製されるので、ポリマーは多孔質膜に対して高度の密着性を有し、高いプロトン伝導性を有するのみならず、高い強度を有する。
【０００６】
【特許文献１】特開2001-114834号公報
【特許文献２】特開2002-83514号公報
【発明の開示】
【発明が解決しようとする課題】
【０００７】
しかし特許文献１の固体高分子電解質及び特許文献２のプロトン伝導性膜は、メタノール燃料電池用の固体高分子電解質膜として使用した場合に、耐溶剤性が十分とはいえなかった。
【０００８】
従って本発明の目的は、燃料電池等に使用するのに十分な高導電率を示すとともに、耐溶剤性、耐熱性及び機械的強度に優れた固体高分子電解質（複合）膜及びその用途を提供することである。
【課題を解決するための手段】
【０００９】
上記目的に鑑み、鋭意研究の結果、本発明者らは(A) 分子内に１個以上のリン酸基と１個以上のエチレン性不飽和結合とを有するリン酸基含有不飽和単量体、及び(B) 分子内に１個以上のフッ素基と１個以上のエチレン性不飽和結合とを有するフッ素基含有不飽和単量体を共重合してなり、前記フッ素基含有不飽和単量体が、(B-1) エチレン性不飽和結合を１個有するフッ素基含有オレフィン系不飽和単量体、及び(B-2) エチレン性不飽和結合を２個有するフッ素基含有ジエン系不飽和単量体からなる群から選ばれた少なくとも一種を含む固体高分子電解質を有する（複合）膜は、高導電率を示すとともに、耐溶剤性、耐熱性及び機械的強度に優れていることを発見した。本発明者らはまた、(A) 分子内に１個以上のリン酸基と１個以上のエチレン性不飽和結合とを有するリン酸基含有不飽和単量体を重合してなるリン酸基含有重合体、及び(B) 分子内に１個以上のフッ素基と１個以上のエチレン性不飽和結合とを有するフッ素基含有不飽和単量体を重合してなるフッ素基含有重合体を含む組成物からなり、前記フッ素基含有不飽和単量体が、(B-1) エチレン性不飽和結合を１個有するフッ素基含有オレフィン系不飽和単量体、及び(B-2) エチレン性不飽和結合を２個有するフッ素基含有ジエン系不飽和単量体からなる群から選ばれた少なくとも一種を含む固体高分子電解質（複合）膜は、高導電率を示すとともに、耐溶剤性、耐熱性及び機械的強度に優れていることを発見した。本発明はかかる発明に基づき完成したものである。
【００１０】
すなわち、第一の固体高分子電解質膜は、(A) 分子内に１個以上のリン酸基と１個以上のエチレン性不飽和結合とを有するリン酸基含有不飽和単量体、及び(B) 分子内に１個以上のフッ素基と１個以上のエチレン性不飽和結合とを有するフッ素基含有不飽和単量体を共重合してなる固体高分子電解質膜であって、前記フッ素基含有不飽和単量体が、(B-1) エチレン性不飽和結合を１個有するフッ素基含有オレフィン系不飽和単量体、及び(B-2) エチレン性不飽和結合を２個有するフッ素基含有ジエン系不飽和単量体からなる群から選ばれた少なくとも一種を含むことを特徴とする。
【００１１】
前記リン酸基含有不飽和単量体は、分子内に１個の酸性リン酸基と１個のエチレン性不飽和結合とを有するリン酸基含有不飽和単量体(I)、及び／又は分子内に１個の酸性リン酸基と２個のエチレン性不飽和結合とを有するリン酸基含有不飽和単量体(II)であるのが好ましい。
【００１２】
前記リン酸基含有不飽和単量体(I)は、下記一般式(1)：
【化１】
2005011790.tif 000002
（ただしR1は水素又はアルキル基であり、R2は水素又は置換もしくは無置換のアルキル基であり、nは１〜６の整数である。）により表されるのが好ましい。R1はH又はCH3であり、R2はH、CH3又はCH2Clであるのが好ましい。前記リン酸基含有不飽和単量体(I)のリン酸基はアミン塩又はアンモニウム塩を形成しているのが好ましい。
【００１３】
前記リン酸基含有不飽和単量体(II)は、下記一般式(2)：
【化２】
2005011790.tif 000003
（ただしR3及びR6はそれぞれ独立に水素又はアルキル基であり、R4及びR5はそれぞれ独立に水素又は置換もしくは無置換のアルキル基であり、m及びkはそれぞれ独立に１〜６の整数である。）により表されるのが好ましい。R3及びR6はそれぞれ独立にH又はCH3であり、R4及びR5はそれぞれ独立にH、CH3又はCH2Clであるのが好ましい。
【００１４】
前記フッ素基含有オレフィン系不飽和単量体としては下記一般式(3)：
【化３】
2005011790.tif 000004
（ただしRf1は１個以上のフッ素基を含有する１価の有機基であり、X1、X2及びX3はそれぞれ独立に水素又はフッ素基である。）又は下記一般式(4)：
【化４】
2005011790.tif 000005
（ただしRf2、Rf3及びRf4はそれぞれ独立に少なくとも１個の水素基がフッ素基により置換されたメチル基又はフッ素基であり、X4はフッ素基、その他のハロゲン、少なくとも１個の水素基がフッ素基により置換されたメチル基、アルコキシ基、フッ素基含有アルコキシ基、アルキル基又は水素である。）により表されるものが好ましい。前記フッ素基含有オレフィン系不飽和単量体は、ヘキサフルオロプロペン、（パーフルオロブチル）エチレン、（パーフルオロヘキシル）エチレン及び（パーフルオロオクチル）エチレンからなる群から選ばれた少なくとも一種であるのがより好ましい。前記リン酸基含有不飽和単量体と前記フッ素基含有オレフィン系不飽和単量体との配合割合はモル比で（前記リン酸基含有不飽和単量体）／（前記フッ素基含有オレフィン系不飽和単量体）＝１／0.05〜１／１であるのが好ましい。
【００１５】
前記フッ素基含有ジエン系不飽和単量体としては下記一般式(5)：
【化５】
2005011790.tif 000006
（ただしRf5は１個以上のフッ素基を含有する２価の有機基であり、X5、X6、X7、X8、X9及びX10はそれぞれ独立に水素又はフッ素基である。）により表されるものが好ましい。前記フッ素基含有ジエン系不飽和単量体は1,4-ジビニル（パーフルオロブチレン）、1,6-ジビニル（パーフルオロヘキシレン）及び1,8-ジビニル（パーフルオロオクチレン）からなる群から選ばれた少なくとも一種であるのがより好ましい。前記リン酸基含有不飽和単量体と前記フッ素基含有ジエン系不飽和単量体との配合割合はモル比で（前記リン酸基含有不飽和単量体）／（前記フッ素基含有ジエン系不飽和単量体）＝１／0.01〜１／0.2であるのが好ましい。
【００１６】
前記フッ素基含有不飽和単量体は、前記フッ素基含有オレフィン系不飽和単量体及び／又は前記フッ素基含有ジエン系不飽和単量体に対して、少なくとも１個の水素基がフッ素基により置換されたメチル基又はフッ素基をα位に有するフッ素基含有（メタ）アクリル酸エステル類(I)、及び／又は少なくとも一個のフッ素基を有するフッ素基含有（メタ）アクリル酸類を添加した混合組成物とすることができる。
【００１７】
前記フッ素基含有（メタ）アクリル酸エステル類(I)としては下記一般式(6)：
【化６】
2005011790.tif 000007
（ただしRf6は少なくとも１個の水素基がフッ素基により置換されたメチル基又はフッ素基であり、R7は１個以上のフッ素基を含有する１価の有機基又は１価の炭化水素基である。）により表されるものが好ましい。前記フッ素基含有（メタ）アクリル酸エステル類(I)は、ターシャリーブチル−α−（トリフルオロメチル）アクリレートがより好ましい。
【００１８】
前記フッ素基含有（メタ）アクリル酸類は下記一般式(7)：
【化７】
2005011790.tif 000008
（ただしRf7は少なくとも１個の水素基がフッ素基により置換されたメチル基又はフッ素基である。）により表されるものが好ましい。前記フッ素基含有（メタ）アクリル酸類はα−（トリフルオロメチル）アクリル酸がより好ましい。
【００１９】
第一の固体高分子電解質膜は、分子内に１個以上のエチレン性不飽和結合を有する他の不飽和単量体も共重合成分として含んでもよい。
【００２０】
第一の固体高分子電解質膜が前記リン酸基含有不飽和単量体(I)と前記リン酸基含有不飽和単量体(II)とを共重合成分として含む場合、［前記リン酸基含有不飽和単量体（I）］／［前記リン酸基含有不飽和単量体(II)］のモル比は１／0.1 〜１／２であるのが好ましい。
【００２１】
本発明の第二の固体高分子電解質膜は、(A) 分子内に１個以上のリン酸基と１個以上のエチレン性不飽和結合とを有するリン酸基含有不飽和単量体を重合してなるリン酸基含有重合体、及び(B) 分子内に１個以上のフッ素基と１個以上のエチレン性不飽和結合とを有するフッ素基含有不飽和単量体を重合してなるフッ素基含有重合体を含む組成物からなり、前記フッ素基含有不飽和単量体が、(B-1) エチレン性不飽和結合を１個有するフッ素基含有オレフィン系不飽和単量体、及び(B-2) エチレン性不飽和結合を２個有するフッ素基含有ジエン系不飽和単量体からなる群から選ばれた少なくとも一種を含むことを特徴とする。
【００２２】
第二の固体高分子電解質膜は、前記リン酸基含有重合体を有する層、及び前記フッ素基含有重合体を有する層を含む積層体からなり、前記フッ素基含有重合体層が前記リン酸基含有重合体層の表面の少なくとも一部に形成されているのが好ましい。
【００２３】
第二の固体高分子電解質膜において、前記リン酸基含有不飽和単量体は、第一の固体高分子電解質膜に関して述べたリン酸基含有不飽和単量体(I)及び／又はリン酸基含有不飽和単量体(II)が好ましい。
【００２４】
第二の固体高分子電解質膜において、前記フッ素基含有オレフィン系不飽和単量体及び前記フッ素基含有ジエン系不飽和単量体に関しては、第一の固体高分子電解質膜について述べたものと各々同じでよい。
【００２５】
第二の固体高分子電解質膜において、前記フッ素基含有不飽和単量体は、前記フッ素基含有オレフィン系不飽和単量体及び／又は前記フッ素基含有ジエン系不飽和単量体に対して、少なくとも一個のフッ素基を有するフッ素基含有（メタ）アクリル酸エステル類(II)、及び／又は上記フッ素基含有（メタ）アクリル酸類を添加した混合組成物とすることができる。
【００２６】
前記フッ素基含有（メタ）アクリル酸エステル類(II)は下記一般式(8)：
【化８】
2005011790.tif 000009
（ただしR8は水素、フッ素基、少なくとも１個の水素基がフッ素基により置換されたメチル基又はメチル基であり、R9は１個以上のフッ素基を含有する１価の有機基又は１価の炭化水素基であり、R8及び／又はR9がフッ素基を含有する。）により表されるものが好ましい。前記フッ素基含有（メタ）アクリル酸エステル類(II)は、2,2,2-トリフルオロエチルメタクリレート及び／又はターシャリーブチル−α−（トリフルオロメチル）アクリレートであるのがより好ましい。
【００２７】
第二の固体高分子電解質膜において、前記リン酸基含有重合体は、前記リン酸基含有不飽和単量体(I)及び／又は前記リン酸基含有不飽和単量体(II)と、分子内に１個以上のエチレン性不飽和結合を有する他の不飽和単量体とを共重合してなるものであってもよい。
【００２８】
第二の固体高分子電解質膜において、前記リン酸基含有重合体は、前記リン酸基含有不飽和単量体(I)と前記リン酸基含有不飽和単量体(II)とを重合成分として含み、［前記リン酸基含有不飽和単量体（I）］／［前記リン酸基含有不飽和単量体(II)］のモル比は１／0.1 〜１／２であるのが好ましい。
【００２９】
本発明の固体高分子電解質複合膜は、第一又は第二の固体高分子電解質膜に、さらに補強材を備えたことを特徴とする。
【００３０】
本発明の第２の固体高分子電解質膜を製造する方法は、分子内に１個以上のリン酸基と１個以上のエチレン性不飽和結合とを有するリン酸基含有不飽和単量体を流延した後重合し、得られたリン酸基含有重合体膜の少なくとも一面に、(B-1) エチレン性不飽和結合を１個有するフッ素基含有オレフィン系不飽和単量体、及び(B-2) エチレン性不飽和結合を２個有するフッ素基含有ジエン系不飽和単量体からなる群から選ばれた少なくとも一種を含むフッ素基含有不飽和単量体を塗布した後、前記フッ素基含有不飽和単量体を重合することを特徴とする。
【００３１】
本発明の第２の固体高分子電解質複合膜を製造する方法は、分子内に１個以上のリン酸基と１個以上のエチレン性不飽和結合とを有するリン酸基含有不飽和単量体を、補強材に含浸させるか塗布した後、前記リン酸基含有不飽和単量体を重合し、得られたリン酸基含有重合体複合膜の少なくとも一面に、(B-1) エチレン性不飽和結合を１個有するフッ素基含有オレフィン系不飽和単量体、及び(B-2) エチレン性不飽和結合を２個有するフッ素基含有ジエン系不飽和単量体からなる群から選ばれた少なくとも一種を含むフッ素基含有不飽和単量体を塗布した後、前記フッ素基含有不飽和単量体を重合することを特徴とする。
【００３２】
前記リン酸基含有重合体（複合）膜に、前記フッ素基含有不飽和単量体を含む溶液又は分散液を塗布した後、前記フッ素基含有不飽和単量体を重合するのが好ましい。前記フッ素基含有不飽和単量体に光重合開始剤を添加した後、前記リン酸基含有重合体（複合）膜に塗布し、少なくとも塗布面を紫外線透過性板で覆い、紫外線を照射することにより前記フッ素基含有不飽和単量体を重合するのが好ましい。
【００３３】
前記補強材は無機質もしくは有機質の繊維からなるか、又は樹脂フィルムからなるのが好ましい。無機質もしくは有機質の繊維としては織布、不織布又は紙であるのが好ましい。樹脂フィルムは微多孔性であるのが好ましい。
【００３４】
本発明の第１及び第２の固体高分子電解質（複合）膜は、燃料電池用途に有用である。
【発明の効果】
【００３５】
以上詳述した通り、本発明の第一の固体高分子電解質（複合）膜は、(A) 分子内に１個以上のリン酸基と１個以上のエチレン性不飽和結合とを有するリン酸基含有不飽和単量体、及び(B) 分子内に１個以上のフッ素基と１個以上のエチレン性不飽和結合とを有するフッ素基含有不飽和単量体を共重合してなしてなり、前記フッ素基含有不飽和単量体が、(B-1) エチレン性不飽和結合を１個有するフッ素基含有オレフィン系不飽和単量体、及び(B-2) エチレン性不飽和結合を２個有するフッ素基含有ジエン系不飽和単量体からなる群から選ばれた少なくとも一種を含む固体高分子電解質を有するので、高導電率を示し、かつ耐溶剤性に優れている。
【００３６】
また本発明の第二の固体高分子電解質（複合）膜は、(A) 分子内に１個以上のリン酸基と１個以上のエチレン性不飽和結合とを有するリン酸基含有不飽和単量体を重合してなるリン酸基含有重合体、及び(B) 分子内に１個以上のフッ素基と１個以上のエチレン性不飽和結合とを有するフッ素基含有不飽和単量体を重合してなるフッ素基含有重合体を含む組成物からなり、前記フッ素基含有不飽和単量体が、(B-1) エチレン性不飽和結合を１個有するフッ素基含有オレフィン系不飽和単量体、及び(B-2) エチレン性不飽和結合を２個有するフッ素基含有ジエン系不飽和単量体からなる群から選ばれた少なくとも一種を含むので、高導電率を示すとともに、耐溶剤性に優れている。
【００３７】
本発明の第一及び第二の固体高分子電解質（複合）膜は、導電率が10-2.5〜10-1 S・cm-1の優れたプロトン伝導性を有し、係るプロトン伝導性の温度依存性が小さい上、耐メタノール性に非常に優れている。そのため一次電池用電解質、二次電池用電解質、燃料電池用電解質、表示素子、各種センサー、信号伝達媒体、固体コンデンサー、イオン交換膜などに好適に利用できる。特に大電力用途のDMFC（直接メタノール燃料電池）用の固体高分子電解質としての応用が期待される。
【発明を実施するための最良の形態】
【００３８】
以下、本発明の固体高分子電解質（複合）膜及びその製造方法について詳細に説明する。
【００３９】
[1]  固体高分子電解質（複合）膜
(1) 第一の固体高分子電解質（複合）膜
第一の固体高分子電解質（複合）膜は、(A) 分子内に１個以上のリン酸基と１個以上のエチレン性不飽和結合とを有するリン酸基含有不飽和単量体、及び(B) 分子内に１個以上のフッ素基と１個以上のエチレン性不飽和結合とを有するフッ素基含有不飽和単量体を共重合してなる固体高分子電解質膜であって、前記フッ素基含有不飽和単量体が、(B-1) エチレン性不飽和結合を１個有するフッ素基含有オレフィン系不飽和単量体、及び(B-2) エチレン性不飽和結合を２個有するフッ素基含有ジエン系不飽和単量体からなる群から選ばれた少なくとも一種を含む。
【００４０】
(A) リン酸基含有不飽和単量体
リン酸基含有不飽和単量体としては、分子内に１個の酸性リン酸基と１個のエチレン性不飽和結合とを有するリン酸基含有不飽和単量体(I)、及び／又は分子内に１個の酸性リン酸基と２個のエチレン性不飽和結合とを有するリン酸基含有不飽和単量体(II)が好ましい。
【００４１】
リン酸基含有不飽和単量体(I)としては、下記一般式(1):
【化９】
2005011790.tif 000010
（ただしR1は水素又はアルキル基であり、R2は水素又は置換又は無置換のアルキル基であり、nは1〜6の整数である。）により表されるものが好ましい。
【００４２】
リン酸基含有不飽和単量体(II)としては、下記一般式(2):
【化１０】
2005011790.tif 000011
（ただしR3及びR6はそれぞれ独立に水素又はアルキル基であり、R4及びR5はそれぞれ独立に水素又は置換もしくは無置換のアルキル基であり、m及びkはそれぞれ独立に１〜６の整数である。）により表されるものが好ましい。
【００４３】
上記一般式(1)により表されるリン酸基含有不飽和単量体(I)、及び上記一般式(2)により表されるリン酸基含有不飽和単量体(II)は、下記一般式(9)：
【化１１】
2005011790.tif 000012
（ただしR1は水素又はアルキル基であり、R2は水素又は置換もしくは無置換のアルキル基であり、nは１〜６の整数である。）により表される2-ヒドロキシ（メタ）アクリレートと、五酸化リンとを反応原料としてエステル化反応を行うことにより得られる。
【００４４】
以下一般式(9)により表される2-ヒドロキシ（メタ）アクリレートとして、下式(10)：
【化１２】
2005011790.tif 000013
により表される2-ヒドロキシエチルメタクリレートを用い、リン酸基含有不飽和単量体(I)としてアシッド・ホスホオキシエチルメタクリレート（別名：メタクリロイルオキシエチルホスフェート）を調製し、リン酸基含有不飽和単量体(II)としてジ（メタクリロイルオキシエチル）ホスフェートを調製する例を説明する。
【００４５】
アシッド・ホスホオキシエチルメタクリレートとジ（メタクリロイルオキシエチル）ホスフェートは、例えば下記式(11)：
【化１３】
2005011790.tif 000014
に示すように2-ヒドロキシエチルメタクリレートと五酸化リンを反応させることにより、ジ（メタクリロイルオキシエチル）アシッド・ピロホスフェートを調製し、次いで下記式(12)：
【化１４】
2005011790.tif 000015
に示すように、ジ（メタクリロイルオキシエチル）アシッド・ピロホスフェートに2-ヒドロキシエチルメタクリレートを反応させることにより得られる。
【００４６】
上記一般式(1)により表されるリン酸基含有不飽和単量体(I)、及び上記一般式(2)により表されるリン酸基含有不飽和単量体(II)を得るためのエステル化反応には、有機ヒドロキシ化合物と五酸化リンとを原料としてエステル化反応によりリン酸エステルを製造するための公知の方法が適用可能である。例えば五酸化リンを2-ヒドロキシ（メタ）アクリレートに段階的に添加したり、五酸化リンの添加速度を適宜調製したりすることができる。
【００４７】
一般式(1)により表されるリン酸基含有不飽和単量体(I) のうち代表的なものの構造式及び物性をそれぞれ表１及び表２に示す。これらの単量体はユニケミカル（株）から商品名Phosmer（登録商標）として販売されている。ただし本発明に使用できるリン酸基含有不飽和単量体はこれらに限定されるものではない。
【００４８】
【表１】
2005011790.tif 000016
【００４９】
【表２】
2005011790.tif 000017
注：(1) Brookfield型粘度計により測定（括弧内はロータNo.を示す）。
(2) 単位は質量％。
【００５０】
リン酸基は解離していてもよいし、錯塩を形成していても良い。錯塩を形成する場合、電荷を中和させるため、例えば第１級、第２級、第３級又は第４級のアルキル基、アリル基、アラルキル基等を含有するアンモニウムイオンやモノ、ジ又はトリアルカノールアミン残基と錯塩を形成するのが好ましく、特にN+Ra 4-f (OH)f（ここでRaは炭素数１〜18のアルキル基、炭素数６〜12の芳香族基及び炭素数６〜12の脂環族基からなる群から選ばれた少なくとも一種を表し、fは１〜３の正の整数を表す。）が好ましい。一般式(1)のリン酸基含有不飽和単量体(I)は単独で用いてもよいし、２種以上を併用しても良い。
【００５１】
リン酸基含有不飽和単量体(II)としては、上記ジ（メタクリロイルオキシエチル）ホスフェートが好ましい。リン酸基含有不飽和単量体(II)も単独で用いてもよいし、２種以上を併用しても良い。
【００５２】
リン酸基含有不飽和単量体(I)はプロトン伝導性に優れており、リン酸基含有不飽和単量体(II)は架橋作用を有し造膜性に優れているので、リン酸基含有不飽和単量体(I)及び(II)を両方使用するのが好ましい。これによりプロトン伝導性と耐溶剤性と膜強度のバランスが向上する。リン酸基含有不飽和単量体(I)及び(II)を両方使用する場合、［リン酸基含有不飽和単量体（I）］／［リン酸基含有不飽和単量体(II)］の配合モル比は１／0.1 〜１／２であるのが好ましい。
【００５３】
第一の固体高分子電解質（複合）膜は、下記一般式(13):
【化１５】
2005011790.tif 000018
（ただしR10及びR13はそれぞれ独立に水素又はアルキル基であり、R11及びR12はそれぞれ独立に水素又は置換もしくは無置換のアルキル基であり、t及びwはそれぞれ独立に１〜６の整数である。）により表されるピロリン酸基含有不飽和単量体を共重合成分として含んでもよい。上記式(13)により表されるピロリン酸基含有不飽和単量体は架橋作用を有し、造膜性に優れているので、これを共重合成分として含むことによっても膜強度及び耐溶剤性が向上する。上記式(13)により表されるピロリン酸基含有不飽和単量体としては、ジ（メタクリロイルオキシエチル）アシッド・ピロホスフェートが好ましい。
【００５４】
ジ（メタクリロイルオキシエチル）アシッド・ピロホスフェートは、例えば上記式(11)に従って調製することができる。また例えば下記式(14)：
【化１６】
2005011790.tif 000019
に示すように、2-ヒドロキシエチルメタクリレートと五酸化リンを反応させることにより、アシッド・ホスホオキシエチルメタクリレートとジ（メタクリロイルオキシエチル）ホスフェートとジ（メタクリロイルオキシエチル）アシッド・ピロホスフェートとが得られる。
【００５５】
第一の固体高分子電解質（複合）膜は、リン酸基含有不飽和単量体として、下記一般式(15):
【化１７】
2005011790.tif 000020
（ただしR14、R17及びR19はそれぞれ独立に水素又はアルキル基であり、R15、R16及びR18はそれぞれ独立に水素又は置換もしくは無置換のアルキル基であり、p、r及びsはそれぞれ独立に１〜６の整数である。）により表されるリン酸基含有不飽和単量体(III)を共重合成分として含んでもよい。
【００５６】
(B) フッ素基含有不飽和単量体
第一の固体高分子電解質（複合）膜は、 (B-1) エチレン性不飽和結合を１個有するフッ素基含有オレフィン系不飽和単量体、及び(B-2) エチレン性不飽和結合を２個有するフッ素基含有ジエン系不飽和単量体からなる群から選ばれた少なくとも一種を含むフッ素基含有不飽和単量体を共重合成分として含むので、疎水性に優れている。
【００５７】
フッ素基含有オレフィン系不飽和単量体としては下記一般式(3)：
【化１８】
2005011790.tif 000021
（ただしRf1は１個以上のフッ素基を含有する１価の有機基であり、X1、X2及びX3はそれぞれ独立に水素又はフッ素基である。）又は下記一般式(4)：
【化１９】
2005011790.tif 000022
（ただしRf2、Rf3及びRf4はそれぞれ独立に少なくとも１個の水素基がフッ素基により置換されたメチル基又はフッ素基であり、X4はフッ素基、その他のハロゲン、少なくとも１個の水素基がフッ素基により置換されたメチル基、アルコキシ基、フッ素基含有アルコキシ基、アルキル基又は水素である。）により表されるものが好ましい。
【００５８】
上記一般式(3)中のフッ素基を含有する１価の有機基Rf1は、これと同炭素数のアルキル基が有する水素基のうちの60％以上がフッ素基に置換されたものであるのが好ましく、パーフルオロアルキル基であるのがより好ましい。Rf1の炭素数は１〜20であるのが好ましく、１〜10であるのがより好ましい。Rf1は、直鎖構造であっても分岐構造であってもよいが、直鎖構造であるのが好ましい。Rf1は、フッ素以外の他のハロゲン原子を有していてもよい。Rf1は、ヘテロ原子を有していてもよい。ヘテロ原子としては、Rf1中の炭素−炭素結合間に含まれるエーテル性酸素原子、チオエーテル性硫黄原子等が挙げられる。
【００５９】
上記一般式(3)により表されるフッ素基含有オレフィン系不飽和単量体としては、下記一般式(16)：
【化２０】
2005011790.tif 000023
（但しRf1は上記式(3)と同じである。）により表されるものが、より好ましい。
【００６０】
上記一般式(16)により表されるフッ素基含有オレフィン系不飽和単量体としては、（パーフルオロブチル）エチレン、（パーフルオロヘキシル）エチレン、（パーフルオロオクチル）エチレン、（パーフルオロデシル）エチレン等が挙げられる。中でもフッ素基含有オレフィン系不飽和単量体としては、（パーフルオロブチル）エチレン、（パーフルオロヘキシル）エチレン及び（パーフルオロオクチル）エチレンが好ましい。
【００６１】
上記一般式(4)中のRf2、Rf3及びRf4としては、パーフルオロメチル基又はフッ素基が好ましい。上記一般式(4)中のX4がアルキル基、アルコキシ基又はフッ素基含有アルコキシ基である場合、それらの炭素数は１〜10であるのが好ましい。上記一般式(4)により表されるフッ素基含有オレフィン系不飽和単量体としては、ヘキサフルオロプロペン、クロロトリフルオロエチレン、1-メトキシ−（パーフルオロ-2-メチル-1-プロペン）等が挙げられる。
【００６２】
フッ素基含有ジエン系不飽和単量体としては、下記一般式(5)：
【化２１】
2005011790.tif 000024
（ただしRf5は１個以上のフッ素基を含有する２価の有機基であり、X5、X6、X7、X8、X9及びX10はそれぞれ独立に水素又はフッ素基である。）により表されるものが好ましい。
【００６３】
上記一般式(5)中の１個以上のフッ素基を含有する２価の有機基Rf5は、これと同炭素数のアルキレン基が有する水素基のうちの60％以上がフッ素基に置換されたものであるのが好ましく、パーフルオロアルキレン基であるのがより好ましい。Rf5の炭素数は１〜20であるのが好ましく、１〜10であるのがより好ましい。Rf5は、直鎖構造であっても分岐構造であってもよいが、直鎖構造であるのが好ましい。Rf5は、フッ素以外の他のハロゲン原子を有していてもよい。Rf5は、ヘテロ原子及び／又はヘテロ原子団を有していてもよい。ヘテロ原子としては、Rf5中の炭素−炭素結合間に含まれるエーテル性酸素原子、チオエーテル性硫黄原子等が挙げられる。ヘテロ原子団としてはエステル結合等が挙げられる。
【００６４】
上記一般式(5)により表されるフッ素基含有オレフィン系不飽和単量体としては、下記一般式(17)：
【化２２】
2005011790.tif 000025
（但しRf5は上記式(5)と同じである。）により表されるものが、より好ましい。
【００６５】
上記一般式(17)により表されるフッ素基含有ジエン系不飽和単量体としては、1,4-ジビニル（パーフルオロブチレン）（別名：1,4-ジビニルオクタフルオロブタン）、1,6-ジビニル（パーフルオロヘキシレン）（別名：1,6-ジビニルドデカフルオロヘキサン）及び1,8-ジビニル（パーフルオロオクチレン）（別名：1,8-ジビニルヘキサデカフルオロオクタン）が好ましい。
【００６６】
上記２種の各フッ素基含有不飽和単量体の中でもフッ素基含有ジエン系不飽和単量体は架橋性を有し、重合体に分子間架橋を形成できる観点から好ましい。リン酸基含有不飽和単量体との相溶性が比較的良好である観点からは、1,4-ジビニル（パーフルオロブチレン）が好ましい。
【００６７】
上記２種の各フッ素基含有不飽和単量体とリン酸基含有不飽和単量体との配合割合について述べる。フッ素基含有不飽和単量体としてフッ素基含有オレフィン系不飽和単量体を単独で使用する場合は、モル比で（リン酸基含有不飽和単量体）／（フッ素基含有オレフィン系不飽和単量体）＝１／0.05〜１／１であるのが好ましい。フッ素基含有不飽和単量体としてフッ素基含有ジエン系不飽和単量体を単独で使用する場合は、モル比で（リン酸基含有不飽和単量体）／（フッ素基含有ジエン系不飽和単量体）＝１／0.01〜１／0.2であるのが好ましい。
【００６８】
フッ素基含有不飽和単量体は、単独で用いてもよいし、２種以上を併用しても良い。２種以上を併用する場合、例えばフッ素基含有オレフィン系不飽和単量体及び／又はフッ素基含有ジエン系不飽和単量体と、少なくとも１個の水素基がフッ素基により置換されたメチル基又はフッ素基をα位に有するフッ素基含有（メタ）アクリル酸エステル類(I)及び／又は少なくとも一個のフッ素基を有するフッ素基含有（メタ）アクリル酸類とを混合した組成等を挙げることができる。
【００６９】
少なくとも１個の水素基がフッ素基により置換されたメチル基又はフッ素基をα位に有するフッ素基含有（メタ）アクリル酸エステル類(I)としては、下記一般式(6)：
【化２３】
2005011790.tif 000026
（ただしRf6は少なくとも１個の水素基がフッ素基により置換されたメチル基又はフッ素基であり、R7は１個以上のフッ素基を含有する１価の有機基又は１価の炭化水素基である。）により表されるものが好ましい。
【００７０】
上記一般式(6)において、Rf6はパーフルオロメチル基又はフッ素基であるのが好ましい。上記一般式(6)において、フッ素基を含有する１価の有機基又は１価の炭化水素基であるR7の炭素数は１〜10であるのが好ましく、１〜５であるのがより好ましい。R7がフッ素基を含有する１価の有機基である場合、係るR7と同炭素数のアルキレン基が有する水素基のうちの60％以上がフッ素基に置換されたものであるのが好ましい。R7がフッ素基を含有する１価の有機基であり、かつその炭素数が２以上である場合、末端メチル基の水素が全てフッ素基で置換されているのが好ましい。R7は、直鎖構造であっても分岐構造であってもよい。R7は、フッ素以外の他のハロゲン原子を有していてもよい。R7はヘテロ原子を有していてもよい。ヘテロ原子としては、R7中の炭素−炭素結合間に含まれるエーテル性酸素原子、チオエーテル性硫黄原子等が挙げられる。
【００７１】
上記一般式(6)により表されるフッ素基含有（メタ）アクリル酸エステル類(I)としては、ターシャリーブチル−α−（トリフルオロメチル）アクリレート、トリフルオロエチル−α−（トリフルオロメチル）アクリレート等が挙げられる。中でもフッ素基含有（メタ）アクリル酸エステル類(I)としてはターシャリーブチル−α−（トリフルオロメチル）アクリレートが好ましい。
【００７２】
フッ素基含有（メタ）アクリル酸類としては、下記一般式(7)：
【化２４】
2005011790.tif 000027
（ただしRf7は少なくとも１個の水素基がフッ素基により置換されたメチル基又はフッ素基である。）により表されるものが好ましい。上記一般式(7)においてRf7はパーフルオロメチル基又はフッ素基であるのがより好ましい。フッ素基含有（メタ）アクリル酸類としては、α−（トリフルオロメチル）アクリル酸が特に好ましい。
【００７３】
(C) 共重合し得る他の不飽和単量体
第一の固体高分子電解質（複合）膜は、リン酸基含有不飽和単量体及び／又はフッ素基含有不飽和単量体と共重合し得る他の不飽和単量体を共重合成分として含んでもよい。係る他の不飽和単量体は次の２群(C-1)、(C-2)に大別できる。
【００７４】
(C-1) 酸性基を含有する不飽和単量体
酸性基を含有する不飽和単量体は、分子内に少なくとも１つの酸性基と、少なくとも１つのエチレン性不飽和結合を有する化合物である。酸性基としては、スルホン酸基、カルボン酸基等が挙げられる。
【００７５】
本発明に用いるスルホン酸基含有不飽和単量体としては、下記一般式(18)：
【化２５】
2005011790.tif 000028
（ただしR20は水素又はメチル基である。）により表される化合物、
下記一般式(19)：
【化２６】
2005011790.tif 000029
（ただしR21は水素又はメチル基であり、Yは置換もしくは無置換の炭素数１〜６のアルキレン基又は炭素数６〜12のアリーレン基である。）により表される化合物、及び下記一般式(20)：
【化２７】
2005011790.tif 000030
（ただしR22は水素又はメチル基であり、Zは−O−基又は−NH−基であり、Yは置換もしくは無置換の炭素数１〜６のアルキレン基又は炭素数６〜12のアリーレン基である。）により表される化合物からなる群から選ばれた少なくとも一種が好ましい。
【００７６】
スルホン酸基を含有する不飽和単量体の例示化合物としては、アリルスルホン酸、メタアリルスルホン酸、ビニルスルホン酸、p-スチレンスルホン酸、（メタ）アクリル酸ブチル-4-スルホン酸、（メタ）アクリロオキシベンゼンスルホン酸、ターシャリーブチルアクリルアミドスルホン酸、2-アクリルアミド-2-メチルプロパンスルホン酸等が挙げられる。好ましくはp-スチレンスルホン酸である。ただしアリルスルホン酸、メタアリルスルホン酸は、そのアリル基が、退化（的）連鎖移動（degradative chain transfer）を起こすので、使用量を僅少にするのが好ましい。具体的には、多くても10質量％程度の使用量にする。カルボン酸基を含有する不飽和単量体の例示化合物としては、（メタ）アクリル酸、クロトン酸、マレイン酸、フマル酸、イタコン酸、マレイン酸無水物等が挙げられる。これらは単独でもよいし、２種以上を併用しても良い。好ましくはスルホン酸基含有不飽和単量体を用いる。これにより固体高分子電解質（複合）膜の導電率が一層向上するとともに、かかる導電率の温度依存性が顕著に低くなる。
【００７７】
スルホン酸基及びカルボン酸基は解離していてもよいし、錯塩を形成していても良い。錯塩を形成する場合、リン酸基含有不飽和単量体について上記(A)で述べたようなアンモニウムイオンもしくはアミン残基又はアルカリ金属と錯塩を形成するのが好ましい。
【００７８】
不飽和単量体組成物（リン酸基含有不飽和単量体 ＋ フッ素基含有不飽和単量体 ＋ 他の不飽和単量体）中の酸性基含有不飽和単量体の配合割合は、本発明の効果を損なわない範囲で、酸性基含有不飽和単量体として使用する化合物に応じて適宜設定すればよい。
【００７９】
(C-2) 酸性基を含有しない不飽和単量体
(C-1)に記載した以外の、常温で気体でない、分子内に１個以上のエチレン性不飽和結合を有する不飽和単量体はすべて対象になるが、中でも（メタ）アクリロニトリル；メチル（メタ）アクリレート、エチル（メタ）アクリレート、アルキル（メタ）アクリレート等の（メタ）アクリル酸エステル類；（メタ）アクリル酸アミド類；置換又は無置換のスチレン類；塩化ビニル、酢酸ビニル、N-ビニルピロリドン等のビニル類が好適に使用される。耐熱性向上の観点からアクリロニトリルが好ましい。１分子内に複数個のエチレン性不飽和結合を含有するエチレングリコールジ（メタ）アクリレート、トリメチロールプロパントリ（メタ）アクリレート、ヘキサメチレンジオールジ（メタ）アクリレートやジビニルベンゼンなども共重合体の耐化学薬品性を改良する目的をもって使用される。
【００８０】
不飽和単量体組成物（リン酸基含有不飽和単量体 ＋ フッ素基含有不飽和単量体 ＋ 他の不飽和単量体）中の酸性基を含有しない不飽和単量体の配合割合は、本発明の効果を損なわない範囲で、酸性基を含有しない不飽和単量体として使用する化合物に応じて適宜設定すればよい。例えば酸性基を含有しない不飽和単量体としてアクリロニトリルを使用する場合、不飽和単量体組成物中における配合割合は概ね50モル％以下である。
【００８１】
(2) 第二の固体高分子電解質（複合）膜
第二の固体高分子電解質（複合）膜は、(A) 分子内に１個以上のリン酸基と１個以上のエチレン性不飽和結合とを有するリン酸基含有不飽和単量体を重合してなるリン酸基含有重合体、及び(B) 分子内に１個以上のフッ素基と１個以上のエチレン性不飽和結合とを有するフッ素基含有不飽和単量体を重合してなるフッ素基含有重合体を含む組成物からなり、前記フッ素基含有不飽和単量体が、(B-1) エチレン性不飽和結合を１個有するフッ素基含有オレフィン系不飽和単量体、及び(B-2) エチレン性不飽和結合を２個有するフッ素基含有ジエン系不飽和単量体からなる群から選ばれた少なくとも一種を含む。以下第二の固体高分子電解質（複合）膜について詳細に説明する。
【００８２】
(A) リン酸基含有重合体
(a) リン酸基含有不飽和単量体
リン酸基含有不飽和単量体としては、上記(1)(A)で述べたリン酸基含有不飽和単量体(I)及び／又はリン酸基含有不飽和単量体(II)が好ましい。リン酸基含有不飽和単量体(I)は単独で用いてもよいし、２種以上を併用しても良い。リン酸基含有不飽和単量体(II)についても同様である。
【００８３】
リン酸基含有不飽和単量体(I)はプロトン伝導性に優れ、リン酸基含有不飽和単量体(II)は架橋作用を有し造膜性に優れているので、リン酸基含有重合体は、リン酸基含有不飽和単量体(I)及び(II)の共重合体であるのが好ましい。これによりプロトン伝導性と耐溶剤性と膜強度のバランスが向上する。リン酸基含有重合体がリン酸基含有不飽和単量体(I)及び(II)を含む場合、［リン酸基含有不飽和単量体（I）］／［リン酸基含有不飽和単量体(II)］のモル比は１／0.1 〜１／２であるのが好ましい。
【００８４】
リン酸基含有重合体は、上記一般式(13)により表されるピロリン酸基含有不飽和単量体及び／又は上記一般式(15)により表されるリン酸基含有不飽和単量体(III)を共重合成分として含んでもよい。これにより膜強度及び耐溶剤性が一層向上する。
【００８５】
(b) 共重合し得る他の不飽和単量体
リン酸基含有重合体は、リン酸基含有不飽和単量体と共重合し得る他の不飽和単量体と共重合したものであってもよい。他の不飽和単量体としては、上記(1)(C)で第一の固体高分子電解質（複合）膜について述べたのと同じものが挙げられるが、耐熱性向上の観点からアクリロニトリルが好ましい。
【００８６】
(B) フッ素基含有重合体
フッ素基含有重合体相を有することにより特に疎水性が向上する。第二の固体高分子電解質（複合）膜に使用するフッ素基含有不飽和単量体は、(i) エチレン性不飽和結合を１個有するフッ素基含有オレフィン系不飽和単量体、及び(ii) エチレン性不飽和結合を２個有するフッ素基含有ジエン系不飽和単量体からなる群から選ばれた少なくとも一種を含む。
【００８７】
かかるフッ素基含有オレフィン系不飽和単量体、及びかかるフッ素基含有ジエン系不飽和単量体に関しては、上記(1)(B)で第一の固体高分子電解質（複合）膜について述べた場合と各々同じものでよいので、説明を省略する。
【００８８】
フッ素基含有不飽和単量体は、単独で用いてもよいし、２種以上を併用しても良い。２種以上を併用する場合、例えばフッ素基含有オレフィン系不飽和単量体及び／又はフッ素基含有ジエン系不飽和単量体と、少なくとも一個のフッ素基を有するフッ素基含有（メタ）アクリル酸エステル類(II)及び／又は上記フッ素基含有（メタ）アクリル酸類とを混合した組成等を挙げることができる。
【００８９】
フッ素基含有（メタ）アクリル酸エステル類(II) としては下記一般式(8)：
【化２８】
2005011790.tif 000031
（ただしR8は水素、フッ素基、少なくとも１個の水素基がフッ素基により置換されたメチル基又はメチル基であり、R9は１個以上のフッ素基を含有する１価の有機基又は１価の炭化水素基であり、R8及び／又はR9がフッ素基を含有する。）により表されるものが好ましい。上記一般式(8)においてR8はパーフルオロメチル基又はフッ素基であるのが好ましい。上記一般式(8)において、フッ素基を含有する１価の有機基又は１価の炭化水素基であるR9に関する好ましい要件は、上記一般式(6)中のR7に関する好ましい要件と同じでよい。
【００９０】
上記一般式(8)により表されるフッ素基含有（メタ）アクリル酸エステル類(II)としては、2,2,2-トリフルオロエチルアクリレート、2,2,2-トリフルオロエチルメタクリレート、ターシャリーブチル−α−（トリフルオロメチル）アクリレート、トリフルオロエチル−α−（トリフルオロメチル）アクリレート等が挙げられる。中でもフッ素基含有（メタ）アクリル酸エステル類(II)としては、2,2,2-トリフルオロエチルメタクリレート及びターシャリーブチル−α−（トリフルオロメチル）アクリレートが好ましい。
【００９１】
第二の固体高分子電解質（複合）膜は、リン酸基含有重合体を有する層、及びフッ素基含有重合体を有する層を含む積層体からなり、フッ素基含有重合体層がリン酸基含有重合体層の表面の少なくとも一部に形成されているのが好ましい。このような積層体からなる第二の固体高分子電解質（複合）膜は、通常リン酸基含有重合体層の１m2当たり10 g以下のフッ素基含有重合体層を有する。ただしフッ素基含有重合体層がリン酸基含有重合体層の表面のみに形成された構成に限定する趣旨ではなく、フッ素基含有重合体相の一部又は全部がリン酸基含有重合体相に内包された構成であってもよい。
【００９２】
(3) 補強材
第一及び第二の固体高分子電解質複合膜は、補強材を備える。本発明で使用する補強材は下記の３群に大別できる。
(i) 無機質繊維からなる補強材
ガラス繊維、アルミナ繊維、ロックウール繊維、スラグ繊維などからなる織布、不織布、紙等が挙げられる。無機質繊維からなる補強材の坪量は10〜60 mg/cm2、好ましくは10〜40 mg/cm2で、厚さは1μm〜60μm、好ましくは5μm〜40μmの範囲である。
【００９３】
(ii) 有機質繊維からなる補強材
通常、衣料用に用いられるナイロン繊維、ポリエステル繊維、アクリル繊維等や、産業用に用いられるアラミド繊維からなる織布、不織布、紙等が挙げられる。不織布としてはポリプロピレン不織布が挙げられる。ただし紫外線照射時に複合系の温度が〜100℃まで上昇することがあり得るので、それに耐える耐熱性を有するものであることが必要である。有機質繊維からなる補強材の坪量と厚さは、(i)の場合と同じである。ただし含浸させる不飽和単量体組成物がスルホン酸基などの強酸基を有する不飽和単量体を含む場合は、ナイロン繊維からなる織布、不織布、紙等は耐酸性が弱いため不適である。
【００９４】
(iii) 樹脂フィルム
汎用樹脂であるポリエチレン樹脂、ポリプロピレン樹脂、ポリ3-メチルペンテン樹脂、ナイロン-6樹脂、ポリエステル樹脂、熱可塑性ポリウレタン樹脂などや、耐熱性樹脂であるポリスルホン樹脂、ポリエーテルスルホン樹脂、ポリエーテルエーテルケトン樹脂、アラミド樹脂、ポリイミド樹脂、フッ素系樹脂などから製膜したフィルムが好ましい。樹脂フィルムは、微孔を有するフィルムでもよいし、微孔を有しないフィルムのどちらでもよいが、前者が好ましい。ただし含浸させる不飽和単量体組成物がスルホン酸基などの強酸基を有する不飽和単量体を含む場合は、ナイロンフィルムは、耐酸性が強くないため不適である。
【００９５】
微多孔フィルムの場合は、微孔の孔径が出来るだけ小さい方が好ましく、サブミクロン径であることが好ましい。また全体の開孔率は出来るだけ大きい方が好ましく、40〜50%（対表面積）のものが特に好ましい。樹脂フィルムの厚さは1μm〜40μmであるのが好ましく、5μm〜25μmの範囲であるのがより好ましい。
【００９６】
補強材と不飽和単量体組成物の使用割合は、補強材の不飽和単量体組成物に対する親和性、換言すれば、不飽和単量体組成物の吸収性によって大きく異なるが、一般的に補強材／不飽和単量体組成物＝1/20〜1/2（質量比）の範囲である。
【００９７】
(4) 混合し得る他の重合体
固体高分子電解質（複合）膜を製造する際の造膜性や、得られる固体高分子電解質（複合）膜の強度、疎水性、耐溶剤性等を一層向上させるために、本発明の固体高分子電解質（複合）膜が含む（共）重合体と相溶し得るその他の重合体を混合することができる。
【００９８】
本発明の固体高分子電解質と相溶し得るその他の重合体としてはポリアミド樹脂、ポリビニルアルコール、ポリアクリルアミド、ポリアクリル酸、メラミン樹脂、セルロース及びその変性物等を挙げることができる。ポリアミド樹脂は、固体高分子電解質（複合）膜を作製する際の造膜性や、得られる固体高分子電解質（複合）膜の強度、疎水性、耐溶剤性等を向上させる効果を有する。ポリビニルアルコールは、固体高分子電解質（複合）膜の導電率を向上させる効果を有する。ポリビニルアルコールを用いて固体高分子電解質（複合）膜を作製する場合、疎水性を低下させないためにポリアミド樹脂又はメラミン樹脂を添加するのが好ましい。ポリビニルアルコールを用いる場合は、その重合度、融点、鹸化度等を適宜考慮し、必要に応じたものを選択する。
【００９９】
本発明に用いるポリアミド樹脂は、溶剤に対する溶解性を有するものであれば特に限定されない。ポリアミド樹脂の分子量は、1,000 〜1,000,000であるのが好ましく、2,000 〜500,000であるのがより好ましく、5,000 〜150,000であるのがさらに好ましい。
【０１００】
本発明に好ましく用いることのできるポリアミド樹脂としては、下記一般式(21)：
【化２９】
2005011790.tif 000032
（ただし一般式(21)において、R23〜R25は置換または無置換のアルキレン基を表し、R26は置換または無置換のアルキル基を表し、yとzは重合比を表し、10≦y≦50、50≦z≦90であって、yとzとの和は100である。）により表されるN-アルコキシアルキル化ナイロンが挙げられる。
【０１０１】
一般式(21)において、R23及びR24はそれぞれ独立に炭素数３〜20の置換又は無置換のアルキレン基を表す。置換基としては、炭素数１〜６のアルキル基、ハロゲン等が挙げられる。R23及びR24としては炭素数５〜11の無置換のアルキレン基が好ましく、n-ペンチレンがより好ましい。
【０１０２】
R25は炭素数１〜６の置換又は無置換のアルキレン基を表す。置換基としては、R23及びR24と同様のものでよい。好ましいR25はメチレンである。
【０１０３】
R26は炭素数１〜６の置換又は無置換のアルキル基を表す。置換基としてはR23及びR24について述べたものと同様でよい。好ましいR26はメチルである。
【０１０４】
yとzは重合比を表し、yとzとの和は100である。10≦y≦50、50≦z≦90であるのが好ましく、20≦y≦30、70≦z≦80であるのがより好ましい。yが10未満だと溶媒への溶解性が低下するので好ましくない。また置換基の立体障害のためyを50超にすることは困難である。
【０１０５】
一般式(21)のN-アルコキシアルキル化ナイロンの具体例としては、ナイロン-6、ナイロン-66、ナイロン-12、共重合ナイロン等をアルコキシメチル化したものが挙げられるが、好ましくはナイロン-6又はナイロン-66のN-メトキシメチル化ナイロン類である。また商品としてはナガセケムテックス（株）から製販されているトレジンF30K、トレジンMF-30、トレジンEF-30T等が挙げられる。
【０１０６】
本発明の固体高分子電解質（複合）膜中におけるポリアミド樹脂の配合割合は、固体高分子電解質（複合）膜が含む重合体成分におけるポリアミド樹脂の割合が50質量％（固形分質量ベース）以下であるのが好ましい。係る割合が50質量％を超えると導電率が不十分となる。
【０１０７】
(5) 特性
第一及び第二の固体高分子電解質（複合）膜は、導電率が10-2.5〜10-1 S・cm-1の優れたプロトン伝導性を有し、係るプロトン伝導性の温度依存性が小さい。ここで導電率とは、複素インピーダンス法を用いて測定して得られたデータを平面複素インピーダンス解析し、その結果をcole-cole プロット図形処理をして得られたサンプルの抵抗値から求めたものである。また第一及び第二の固体高分子電解質（複合）膜は、メタノール抽出率が19％以下であり、耐メタノール性に優れている。ここでメタノール抽出率とは固体高分子電解質（複合）膜を大過剰のメタノールに室温で24時間浸漬した後の質量減少を測定したものである。
【０１０８】
リン酸基含有重合体（複合）膜の厚さは通常300μm以下であり、好ましくは10〜100μmであり、より好ましくは10〜30μmである。
【０１０９】
[2] 固体高分子電解質（複合）膜の製造方法
(1) 第一の固体高分子電解質（複合）膜の製造方法
第一の固体高分子電解質膜は、上記[1](1)(A)で述べたリン酸基含有不飽和単量体、[1](1)(B)で述べたフッ素基含有不飽和単量体及び光重合開始剤（光増感剤）を含有する組成物を、不飽和単量体が付着しない材料（フッ素系重合体等）により被覆された板に流延し、紫外線透過性板で覆った後、紫外線を照射して不飽和単量体を共重合させることにより、製造することができる。上記[1](1)(C)で述べたその他の不飽和単量体も使用する場合は、これを上記組成物に添加する。上記[1](4)で述べた他の重合体も混合する場合は、これを上記組成物に添加する（以下同様）。
【０１１０】
第一の固体高分子電解質膜に補強材を備えた構成である第一の固体高分子電解質複合膜は、第一の固体高分子電解質膜の場合と同じ組成物を、補強材に含浸させるか塗布した後、補強材を紫外線透過性の支持基板に挟み、紫外線を照射して不飽和単量体を光重合させることにより、製造することができる。
【０１１１】
不飽和単量体組成物を紫外線照射重合するに当たって使用する紫外線透過性板及び支持基板は紫外線透過率が高いことのみならず、紫外線照射による重合時の昇温に耐える耐熱性を有すること、及び不飽和単量体組成物及びこれを重合して得られる固体高分子電解質と接着せず、剥離性が良好なことが必要である。
【０１１２】
支持基板として通常使用するガラス平板は紫外線透過率と耐熱性については非常に良いが、本発明に使用する不飽和単量体の共重合により得られる固体高分子電解質と密着するので、予めガラス平板の表面にシリコーン系又はフッ素系の剥離剤を塗布しておくか、フッ素樹脂系の薄い透明フィルムを貼りつけた上で使用するのが好ましい。
【０１１３】
支持基板としては、ガラス平板以外に、ポリパーフルオロビニルエーテル樹脂（PFA）、ポリフッ化ビニリデン樹脂（PVDF）等のフッ素系樹脂の他、ポリ3-メチルペンテン樹脂、ポリプロピレン樹脂等の紫外線透過率の良い100℃以上の耐熱性を有する樹脂平板を使用することができる。
【０１１４】
不飽和単量体組成物を流延した後で紫外線透過性板で覆って紫外線照射を行うか、不飽和単量体組成物を含浸させるか塗布した補強材を２枚の支持基板の間に挟んで紫外線照射を行うに当たって、空気及び余分な不飽和単量体組成物を系外に絞り出す必要がある。例えば補強材を使用する場合、図１に示すように、２枚の支持基板の間に均等に圧力をかけて、クリップ又はクランプで止めた状態で、水平に保ちながら紫外線照射を行うのが好ましい。照射は、少なくとも片面に対して１〜15分間行う。照射を表裏交互に行う場合は、片面に対して１〜15分間行う。光重合時の紫外線照射強度は5〜100μW/cm2、好ましくは10〜80μW/cm2とする。紫外線照射距離は、上記照射時間の範囲で十分硬化するように適宜設定する。
【０１１５】
不飽和単量体組成物中に加える光重合開始剤（光増感剤）としては、
(i) R-(CO)x -R'（R,R'=水素又は炭化水素基、x = 2〜3）で表される隣接ポリケトン化合物類（例えば、ジアセチル、ジベンジル等）、
(ii) R-CO-CHOH-R'（R,R'=水素又は炭化水素基）で表されるα-カルボニルアルコール類（例えば、ベンゾイン等）、
(iii) R-CH(OR")-CO-R'（R,R',R"=炭化水素基）で表されるアシロイン・エーテル類（例えば、ベンゾインメチルエーテル等）、
(iv) Ar-CR(OH)-CO-Ar（Ar=アリール基、R=炭化水素基）で表されるα-置換アシロイン類（例えば、α-アルキルベンゾイン等）、及び
(v) 多核キノン類（例えば、9,10-アンスラキノン等）がある。
これらの光重合開始剤は、それぞれ単独で、又は併用して使用することができる。
【０１１６】
光重合開始剤の使用量は不飽和単量体の合計質量に対して、0.01〜３質量％の範囲、好ましくは0.01〜1.5質量％の範囲である。0.01質量％未満だと、所定の紫外線照射時間内に重合が完結せず、未反応単量体が残留するので好ましくないし、３質量％超だと、得られる重合体の重合度が低くなる上、重合体が着色する傾向にあるので好ましくない。
【０１１７】
本発明では、光重合開始剤の不飽和単量体組成物への溶解を支援する目的や、不飽和単量体組成物の粘度を下げ、補強材への含浸を容易にし、補強材への付着量を減少せしめて複合膜の厚さを薄くするなどの目的で、希釈剤としてメタノールなどの低沸点溶剤を加えることもできる。
【０１１８】
(2) 第二の固体高分子電解質（複合）膜の製造方法
第二の固体高分子電解質（複合）膜を製造する方法は、リン酸基含有重合体を含む（複合）膜［リン酸基含有重合体（複合）膜］を形成し、次いでフッ素基含有不飽和単量体を塗布した後、これを重合することを基本とする。
(A) リン酸基含有重合体膜の形成
第二の固体高分子電解質膜の場合、上記[1](2)(A)で説明したリン酸基含有不飽和単量体及び光重合開始剤を含有する組成物を、不飽和単量体が付着しない材料（フッ素樹脂等）により被覆された板に流延し、紫外線透過性板で覆った後、紫外線を照射して不飽和単量体を重合させることにより、リン酸基含有重合体膜を形成する。上記[1](1)(C)で述べたその他の不飽和単量体も使用する場合は、これを上記組成物に添加する。
【０１１９】
第二の固体高分子電解質膜に補強材を備えた構成である第二の固体高分子電解質複合膜の場合、第二の固体高分子電解質膜の場合と同じ組成物を、補強材に含浸させるか塗布した後、補強材を紫外線透過性の支持基板に挟み、紫外線を照射して不飽和単量体を光重合することにより、リン酸基含有重合体複合膜を形成する。
【０１２０】
光重合時の紫外線照射強度及び照射時間は、上記(1)で述べた第一の固体高分子電解質（複合）膜の場合と同じである。使用する光重合開始剤も上記(1)で述べた第一の固体高分子電解質（複合）膜を製造する場合と同じであり、その不飽和単量体に対する使用量は、0.01〜３質量％の範囲、好ましくは0.01〜1.5質量％の範囲である。
【０１２１】
リン酸基含有重合体膜の厚さは300μm以下、好ましくは10〜100μm、より好ましくは10〜30μmとする。
【０１２２】
(B) フッ素基含有重合体相の形成
上記(A)で得られたリン酸基含有重合体（複合）膜を、上記[1](2)(B)で述べたフッ素基含有不飽和単量体を含む溶液又は分散液に浸漬するか、かかるフッ素基含有不飽和単量体を含む溶液又は分散液をリン酸基含有重合体膜の少なくとも一方の面に塗布した後、紫外線透過性の支持基板に挟み、紫外線を照射してフッ素基含有不飽和単量体を光重合することにより、フッ素基含有重合体相を形成することができる。
【０１２３】
フッ素基含有不飽和単量体を含む溶液又は分散液の濃度は、所望の希釈度に応じて適宜設定すればよい。溶媒は、フッ素基含有不飽和単量体が溶解又は分散するものであれば特に制限はないが、フッ素基含有オレフィン系不飽和単量体及びフッ素基含有ジエン系不飽和単量体に対してはn-ヘキサン、脂肪族炭化水素系溶剤、芳香族炭化水素系溶剤等を使用するのが好ましく、フッ素基含有（メタ）アクリル酸エステル類及びフッ素基含有（メタ）アクリル酸類に対しては例えばn-ヘキサン、エステル系溶剤（酢酸エチル等）、ケトン系溶剤（メチルエチルケトン等）等を使用するのが好ましい。かかる溶媒としては、当然のことながら上記(A)で述べたリン酸基含有重合体を溶解するものは避けるべきである。浸漬は通常室温で行うのが好ましく、浸漬時間は通常１〜60分であるのが好ましい。
【０１２４】
光重合時の紫外線照射強度及び照射時間は、リン酸基含有重合体（複合）膜を形成する場合と同じである。使用する光重合開始剤もリン酸基含有重合体（複合）膜を形成する場合と同じであり、そのフッ素基含有不飽和単量体に対する使用量は、0.01〜３質量％の範囲、好ましくは0.01〜1.5質量％の範囲である。光重合開始剤は、フッ素基含有不飽和単量体の溶液又は分散液に予め添加しておくのが好ましい。
【実施例】
【０１２５】
以下、実施例により本発明を更に詳細に説明するが、本発明はこれらに限定されるものではない。
【０１２６】
実施例１〜11及び比較例１で用いたリン酸基含有不飽和単量体の原料、及びそれらの配合割合を表３に示す。
【表３】
2005011790.tif 000033
注：(1) Phosmer M： メタクリロイルオキシエチルホスフェート（分子量：210）。
(2) 組成物A：メタクリロイルオキシエチルホスフェートとジ（メタクリロイルオキシエチル）ホスフェート（分子量：322）とを理論モル比１：１で含有する組成物。
【０１２７】
以下の表４〜７におけるメタクリロイルオキシエチルホスフェート（MOEP）とジ（メタクリロイルオキシエチル）ホスフェート（DMOEP）の配合割合は、表３に示すPhosmer M（MOEP）と組成物A［MOEP／DMOEP＝１／１（理論モル比）］の配合割合から算出したものである。
【０１２８】
実施例１、２
(1) リン酸基含有重合体複合膜の作製
用いたリン酸基含有不飽和単量体の原料、及びそれらの配合割合は表３に示す通りである。リン酸基含有重合体複合膜は、表３に記載の単量体組成物に希釈剤としてメタノールを用いて粘度を調整した上で、光重合開始剤として［イルガキュア651（2,2-ジメトキシ-1,2-ジフェニルエタン-1-オン） +イルガキュア500（1-ヒドロキシシクロヘキシルフェニルケトン、ベンゾフェノン） = １（質量％） + 0.5（質量％）］（対全単量体）を溶解して用い、補強材として各種不織布を採用し、単量体組成物を含浸或いは付着させた後、図１、図２に示すように、フッ素系樹脂フィルムを付着したガラス平板２枚の間に挟んで、高圧水銀灯（セン特殊光源（株）製キュアラブHLR1000F-22）を用いて、紫外線照射強度37μW／cm2で裏表からそれぞれ70秒間ずつ照射して（照射距離：15 cm）光重合せしめることにより作製した。使用した補強材の種類と厚さなどを表４に示す。
【０１２９】
(2) フッ素基含有重合体層の形成
（パーフルオロヘキシル）エチレン（販売元：ダイキン化成品販売（株）、品番：F-1620）の76.7質量％n-ヘキサン溶液を調製し、これに上記(1)で作製したリン酸基含有重合体複合膜を室温で１分間浸漬した。次いで、上記(1)で述べたリン酸基含有重合体複合膜の場合と同様にして光重合せしめ、固体高分子電解質複合膜を作製した。作製した固体高分子電解質複合膜のメタノール抽出率等を表４に示す。
【０１３０】
【表４】
2005011790.tif 000034
注：(1) メタクリロイルオキシエチルホスフェート（分子量：210）。
(2) ジ（メタクリロイルオキシエチル）ホスフェート（分子量：322）。
(3) アクリロニトリル（分子量：53）。
(4) 重合体／補強材の質量比。
(5) リン酸基含有重合体（複合）膜にフッ素基含有重合体層を形成した後の質量増加を測定し、固体高分子電解質（複合）膜の単位面積当りに換算した。
(6) 複合膜を大過剰のメタノールに室温で24時間浸漬した後の質量減少を測定。
(7) GF（ガラスファイバー）不織布。
(8) PP（ポリプロピレン）不織布。
(9) （パーフルオロヘキシル）エチレン（分子量：346.09）
【０１３１】
実施例３〜５
(1) リン酸基含有重合体膜の作製
用いたリン酸基含有不飽和単量体の原料、及びそれらの配合割合は表３に示す通りである。リン酸基含有重合体膜は、表５に記載の単量体組成物を用い、補強材を使用せず、紫外線照射強度16μW／cm2で片面のみから６分間照射して（照射距離：25 cm）光重合せしめた以外は実施例１と同様にして作製した。
【０１３２】
(2) フッ素基含有重合体層の形成
表５に示す各濃度の（パーフルオロヘキシル）エチレン（販売元：ダイキン化成品販売（株）、品番：F-1620）のn-ヘキサン溶液を調製し、これに上記(1)で作製したリン酸基含有重合体膜を室温で浸漬した。次いで、上記(1)で述べたリン酸基含有重合体膜の場合と同様にして光重合せしめ、固体高分子電解質膜を作製した。作製した固体高分子電解質膜のメタノール抽出率等を表５に示す。
【０１３３】
【表５】
2005011790.tif 000035
注：(1) メタクリロイルオキシエチルホスフェート（分子量：210）。
(2) ジ（メタクリロイルオキシエチル）ホスフェート（分子量：322）。
(3) アクリロニトリル（分子量：53）。
(4) 膜を大過剰のメタノールに室温で24時間浸漬した後の質量減少を測定。
(5) （パーフルオロヘキシル）エチレン（分子量：346.09）
【０１３４】
実施例６〜８
用いたリン酸基含有不飽和単量体の原料、及びそれらの配合割合は表３に示す通りである。表６に記載のリン酸基含有不飽和単量体及びフッ素基含有不飽和単量体（1,4-ジビニルオクタフルオロブタン、販売元：ダイキン化成品販売（株）、品番：F-9445）からなる単量体組成物を用い、補強材を使用せず、紫外線照射強度16μW／cm2で片面のみから５分間照射（照射距離：25 cm）した以外は実施例１と同様にして光重合せしめ、固体高分子電解質膜を作製した。作製した固体高分子電解質膜のメタノール抽出率等を表６に示す。
【０１３５】
【表６】
2005011790.tif 000036
注：(1) メタクリロイルオキシエチルホスフェート（分子量：210）。
(2) ジ（メタクリロイルオキシエチル）ホスフェート（分子量：322）。
(3) 1,4-ジビニルオクタフルオロブタン（分子量：254.12）。
(4) 膜を大過剰のメタノールに室温で24時間浸漬した後の質量減少を測定。
【０１３６】
比較例１
用いたリン酸基含有不飽和単量体の原料、及びそれらの配合割合は表３に示す通りである。フッ素基含有不飽和単量体を塗布しなかった以外は実施例２と同様にしてリン酸基含有重合体複合膜を作製した。作製した固体高分子電解質複合膜のメタノール抽出率等を表７に示す。
【０１３７】
【表７】
2005011790.tif 000037
注：(1) メタクリロイルオキシエチルホスフェート（分子量：210）。
(2) ジ（メタクリロイルオキシエチル）ホスフェート（分子量：322）。
(3) アクリロニトリル（分子量：53）。
(4) 重合体／補強材の質量比。
(5) 複合膜を大過剰のメタノールに室温で24時間浸漬した後の質量減少を測定。
(6) PP（ポリプロピレン）不織布。
【０１３８】
表４〜７に示した結果から、実施例１〜８の（複合）膜は、メタノール抽出率が19％以下であり、耐メタノール性の高い複合膜を作ることができることが分かる。これに対して比較例１の複合膜はフッ素基含有不飽和単量体を共重合体成分として含まず、またフッ素基含有重合体相も含まないので、耐メタノール性が劣っている。なお実施例の固体高分子電解質複合膜の厚さは170〜300μmの範囲であるが、補強材の厚さ、補強材と単量体組成物との親和性、重合体の付着割合、換言すれば単量体組成物の付着量とそれを搾り出す圧力を適宜調製することにより所望の厚さとすることができる。
【０１３９】
（プロトン伝導性の評価）
プロトン伝導性は複素インピーダンス法を用いて測定した。上述の方法により作製した実施例１〜８及び比較例１の（複合）膜から切り出した13 mmφの円形サンプルを２枚の白金電極に挟み、（株）日本ヒューレット・パッカード社製のインピーダンス・アナライザー HP4192Aのセルに充填した。測定周波数範囲：0.05〜13 kHz 、印加電圧：12 mV、相対湿度：90％、測定温度範囲：30 〜80℃で、セルのインピーダンスを測定した。得られたデータを平面複素インピーダンス解析し、その結果をcole-cole プロット図形処理をして得られたサンプルの抵抗値から導電率を求めた。結果を図３〜６に示す。
【０１４０】
図３〜６に示した結果から、本発明の固体高分子電解質複合膜の導電率は10-2.5〜10-1 S・cm-1のオーダーを示し、リン酸基を官能基とする高分子電解質としては良好な水準にあり、かつ導電率の温度依存性が小さいことが分かる。これに対して比較例１の複合膜はフッ素基含有不飽和単量体を共重合体成分として含まず、またフッ素基含有重合体相も含まないので、導電率が劣っている。
【図面の簡単な説明】
【０１４１】
【図１】ガラス平板２枚の間に固体高分子電解質複合膜を挟んだ状態を示す側面図である。
【図２】ガラス平板２枚の間に固体高分子電解質複合膜を挟んだ状態を示す平面図である。
【図３】実施例１，２の固体高分子電解質複合膜について、温度Ｔ（℃）と導電率log(σ／S・cm-1) との関係をcole-cole プロットにより示すグラフである。
【図４】実施例３〜５の固体高分子電解質膜について、温度Ｔ（℃）と導電率log(σ／S・cm-1) との関係をcole-cole プロットにより示すグラフである。
【図５】実施例６〜８の固体高分子電解質膜について、温度Ｔ（℃）と導電率log(σ／S・cm-1) との関係をcole-cole プロットにより示すグラフである。
【図６】比較例１の固体高分子電解質膜について、温度Ｔ（℃）と導電率log(σ／S・cm-1) との関係をcole-cole プロットにより示すグラフである。
【符号の説明】
【０１４２】
１・・・固体高分子電解質複合膜
11・・・固体高分子電解質
12・・・補強材
２・・・ガラス平板
３・・・クリップ
【図１】
2005011790.tif 000052
【図２】
2005011790.tif 000053
【図３】
2005011790.tif 000054
【図４】
2005011790.tif 000055
【図５】
2005011790.tif 000056
【図６】
2005011790.tif 000057